(57)【要約】【課題】本発明は、ブラックマトリックスの形成時間を短縮し得るブラックマトリックス組成物、及び、ブラックマトリックス組成物によって形成されたブラックマトリックスを含むプラズマディスプレイパネルを提供するためのものである。【解決手段】本発明の実施形態によるプラズマディスプレイパネル用ブラックマトリックス組成物は、該ブラックマトリックス組成物の総重量に対して２０〜８５重量%の光硬化性有機物と、前記ブラックマトリックス組成物の総重量に対して１０〜４０重量%の無機顔料と、前記ブラックマトリックス組成物の総重量に対して５〜４０重量%のガラス粉末と、を含み、前記光硬化性有機物は、該光硬化性有機物の総重量に対して０．５〜３０重量%のウレタンアクリレートオリゴマーを含むことを特徴とする。【選択図】図３
2006228736.tif 000002
【特許請求の範囲】
【請求項１】
プラズマディスプレイパネル用ブラックマトリックス組成物において、
前記ブラックマトリックス組成物の総重量に対して２０重量％以上８５重量%以下の光硬化性有機物と、
前記ブラックマトリックス組成物の総重量に対して１０重量％以上４０重量%以下の無機顔料と、
前記ブラックマトリックス組成物の総重量に対して５重量％以上４０重量%以下のガラス粉末と、を含んで、
前記光硬化性有機物は、該光硬化性有機物の総重量に対して０．５重量％以上３０重量%以下のウレタンアクリレートオリゴマーを含むことを特徴とする、
プラズマディスプレイパネル用ブラックマトリックス組成物。
【請求項２】
前記光硬化性有機物は、
該光硬化性有機物の総重量に対して１５重量％以上５５重量%以下のアクリルポリマー、前記光硬化性有機物の総重量に対して２０重量％以上４０重量%以下の光反応性モノマー及び前記光硬化性有機物の総重量に対して４重量％以上１５重量%以下の光重合開始剤を更に含むことを特徴とする、
請求項１記載のプラズマディスプレイパネル用ブラックマトリックス組成物。
【請求項３】
前記ウレタンアクリレートオリゴマーの数平均分子量が５００以上４０、０００以下であることを特徴とする、請求項１記載のプラズマディスプレイパネル用ブラックマトリックス組成物。
【請求項４】
前記無機顔料は、メタルまたはメタルオキサイド系無機顔料を含むことを特徴とする、請求項１記載のプラズマディスプレイパネル用ブラックマトリックス組成物。
【請求項５】
前記アクリルポリマーの数平均分子量が１、０００以上１００、０００以下であることを特徴とする、請求項２記載のプラズマディスプレイパネル用ブラックマトリックス組成物。
【請求項６】
前記アクリルポリマーは、メタクリル酸ベンジル、メタクリル酸及びメタクリル酸ヒドロキシエチルの三元重合体、または、メタクリル酸ベンジル、メタクリル酸及びメチルメタクリレートの三元重合体を含むことを特徴とする、請求項２記載のプラズマディスプレイパネル用ブラックマトリックス組成物。
【請求項７】
前記アクリルポリマーは、メタクリル酸ベンジル、メタクリル酸及びメタクリル酸ヒドロキシエチルの三元重合体、または、メタクリル酸ベンジル、メタクリル酸及びメチルメタクリレートの三元重合体であることを特徴とする、請求項５記載のプラズマディスプレイパネル用ブラックマトリックス組成物。
【請求項８】
前記光反応性モノマーは、一つのアクリレート官能基を含む単官能性モノマーを含むことを特徴とする、請求項２記載のプラズマディスプレイパネル用ブラックマトリックス組成物。
【請求項９】
前記光反応性モノマーは、一つのアクリレート官能基を含む単官能性モノマーと、二つ以上のアクリルレート官能基を含む多官能性モノマーと、を含むことを特徴とする請求項２記載のプラズマディスプレイパネル。
【請求項１０】
前記光反応性モノマーは、一つのアクリレート官能基を含む単官能性モノマーと、シラン系モノマーと、を含むことを特徴とする請求項２記載のプラズマディスプレイパネル。
【請求項１１】
前記光反応性モノマーは、二つ以上の多官能性モノマーを含んで、
各多官能性モノマーは、二つ以上のアクリルレート官能基を含むことを特徴とする、請求項２記載のプラズマディスプレイパネル用ブラックマトリックス組成物。
【請求項１２】
前記多官能性モノマーは、プロピレングリコールジアクリレート、ペンタエリスリトールトリアクリレート、ジペンタエリスリトールヘキサアクリレートを含むことを特徴とする、請求項９記載のプラズマディスプレイパネル用ブラックマトリックス組成物。
【請求項１３】
前記多官能性モノマーは、プロピレングリコールジアクリレート、ペンタエリスリトールトリアクリレート、ジペンタエリスリトールヘキサアクリレートを含むことを特徴とする、請求項１１記載のプラズマディスプレイパネル用ブラックマトリックス組成物。
【請求項１４】
前記ガラス粉末は、酸化鉛系またはビズマス系化合物を含むことを特徴とする、請求項１記載のプラズマディスプレイパネル用ブラックマトリックス組成物。
【請求項１５】
前記光重合開始剤は、ベンゾフェノン系開始剤またはトリアジン系開始剤を含むことを特徴とする、請求項２記載のプラズマディスプレイパネル用ブラックマトリックス組成物。
【請求項１６】
前記プラズマディスプレイパネル用ブラックマトリックス組成物は、ブラックマトリックス用ペーストまたはブラックマトリックス用スラリーであることを特徴とする、請求項１記載のプラズマディスプレイパネル用ブラックマトリックス組成物。
【請求項１７】
基板と、
該基板上に形成されるブラックマトリックスと、
該ブラックマトリックス上に形成される電極層と、を含んで、
前記基板と接触する前記ブラックマトリックスの一面の幅は、前記電極層と接触する前記ブラックマトリックスの他面の幅より大きいことを特徴とするプラズマディスプレイパネル。
【請求項１８】
前記一面の先端と前記他面の先端の水平距離は、０．１μｍ以上１０μｍ以下であることを特徴とする請求項１７記載のプラズマディスプレイパネル。
【請求項１９】
前記一面の先端と前記他面の先端の水平距離は、５μｍ以上１０μｍ以下であることを特徴とする請求項１７記載のプラズマディスプレイパネル。
【請求項２０】
前記ブラックマトリックスは、ブラックマトリックスペーストまたはブラックマトリックススラリーから形成され、
前記ブラックマトリックスペーストまたはブラックマトリックススラリーは、ウレタンアクリレートオリゴマーを含む光硬化性有機物、無機顔料及びガラス粉末を含むことを特徴とする、請求項１７記載のプラズマディスプレイパネル。
【請求項２１】
前記光硬化性有機物は、前記ブラックマトリックスペーストまたはブラックマトリックススラリーの総重量に対して２０重量％以上８５重量%以下であり、
前記無機顔料は、前記ブラックマトリックスペーストまたはブラックマトリックススラリーの総重量に対して１０重量％以上４０重量%以下であり、
前記ガラス粉末は、前記ブラックマトリックスペーストまたはブラックマトリックススラリーの総重量に対して５〜４０重量%であり、
前記ウレタンアクリレートオリゴマーは、前記光硬化性有機物の総重量に対して０．５以上３０重量%以下であることを特徴とする、
請求項２０記載のプラズマディスプレイパネル。
【請求項２２】
前記光硬化性有機物は、
該光硬化性有機物の総重量に対して１５重量％以上５５重量%以下のアクリルポリマー、前記光硬化性有機物の総重量に対して２０重量％以上４０重量%以下の光反応性モノマー及び前記光硬化性有機物の総重量に対して４重量％以上１５重量%以下の光重合開始剤を更に含むことを特徴とする請求項２１記載のプラズマディスプレイパネル。
【請求項２３】
前記ウレタンアクリレートオリゴマーの数平均分子量が５００以上４０、０００以下であることを特徴とする、請求項２０記載のプラズマディスプレイパネル。
【請求項２４】
前記ブラックマトリックスペーストまたはブラックマトリックススラリーは、レベリング剤、シラン系カップルリング剤、消泡剤、可塑剤、分散剤または分散維持剤の中で少なくとも一つを更に含むことを特徴とする、請求項２０記載のプラズマディスプレイパネル。
【発明の詳細な説明】
【技術分野】
【０００１】
本発明は、プラズマディスプレイパネル用ブラックマトリックス組成物及びプラズマディスプレイパネルに関するものである。
【背景技術】
【０００２】
一般的なプラズマディスプレイパネルは、前面パネルと後面パネルを含む。前面パネルと後面パネルの間に形成された隔壁は、放電セルを形成する。各セル内には、ネオン（Ｎｅ）、ヘリウム（Ｈｅ）またはネオンとヘリウムの混合気体（Ｎｅ+Ｈｅ）のような主放電気体と少量のキセノンを含む不活性ガスが充填される。
【０００３】
一般的なプラズマディスプレイパネルに印加された高周波電圧によって不活性ガスの放電が起こり、不活性ガスの放電は、真空紫外線（Vacuum  Ultraviolet  Rays）を発生させる。真空紫外線は、隔壁の間に形成された蛍光体を発光させることで、プラズマディスプレイパネルは、映像データに該当する画像を表示する。
【０００４】
プラズマディスプレイパネルは、薄くて軽い構成が可能であるから、次世代の表示装置として脚光を浴びている。
【０００５】
一般的なプラズマディスプレイパネルにおいては、光の遮断、ピュリティ及びコントラストの向上のためにブラックマトリックスが形成される。ブラックマトリックスは、ブラックマトリックスのパターンによって形成されたブラックマトリックス組成物に熱を加える焼成工程を通じて形成される。
【０００６】
図１に図示されたように、一般的なブラックマトリックス組成物からブラックマトリックスが形成される場合、基板１０とブラックマトリックス１５の間の粘着力が弱くなり、前記ブラックマトリックス１５が切れるという問題点が発生する。また、一般的なブラックマトリックス組成物からブラックマトリックスが形成される場合、図２に示したように、前記基板１０とブラックマトリックス１５の間の粘着力が弱くなり、前記ブラックマトリックス１５の幅が一定しなく、該ブラックマトリックス１５の先端が前記基板１０から分離する現象が発生する。
【０００７】
一般的なブラックマトリックス組成物は、ブラックマトリクスを形成するのに必要な時間を増加させるという問題点を起こし、ブラックマトリックスの厚さを不均一にするという問題点を起こす。
【発明の開示】
【発明が解決しようとする課題】
【０００８】
本発明の実施形態は、ブラックマトリックスの形成時間を短縮し得るブラックマトリックス組成物及びブラックマトリックス組成物によって形成されたブラックマトリックスを含むプラズマディスプレイパネルを提供することを目的とする。
【０００９】
本発明の実施形態は、ブラックマトリックスの接着力向上し得るブラックマトリックス組成物及びブラックマトリックス組成物によって形成されたブラックマトリックスを含むプラズマディスプレイパネルを提供することを目的とする。
【００１０】
本発明の実施形態は、コーティング性及び塗布性が良好なブラックマトリックス組成物及びブラックマトリックス組成物によって形成されたブラックマトリックスを含むプラズマディスプレイパネルを提供することを目的とする。
【００１１】
本発明の実施形態は、硬化速度の速いブラックマトリックス組成物及びブラックマトリックス組成物によって形成されたブラックマトリックスを含むプラズマディスプレイパネルを提供することを目的とする。
【課題を解決するための手段】
【００１２】
本発明の実施形態によるプラズマディスプレイパネル用ブラックマトリックス組成物は、該ブラックマトリックス組成物の総重量に対して２０〜８５重量%の光硬化性有機物、前記ブラックマトリックス組成物の総重量に対して１０〜４０重量%の無機顔料及び前記ブラックマトリックス組成物の総重量に対して５〜４０重量%のガラス粉末と、を含んで、前記光硬化性有機物は、該光硬化性有機物の総重量に対して０．５〜３０重量%のウレタンアクリレートオリゴマーを含むことを特徴とする。
【００１３】
本発明の実施形態によるプラズマディスプレイパネルは、基板、該基板上に形成されるブラックマトリックス及び該ブラックマトリックス上に形成される電極層と、を含んで、前記基板と接触する前記ブラックマトリックスの一面の幅は、前記電極層と接触する前記ブラックマトリックスの他面の幅より大きいことを特徴とする。
【００１４】
本発明の実施形態によるブラックマトリックス組成物及びプラズマディスプレイパネルは、ブラックマトリックスの接着力を向上させることを特徴とする。
【００１５】
本発明の実施形態によるブラックマトリックス組成物及びプラズマディスプレイパネルは、コーティング性と塗布性を向上させることを特徴とする。
【００１６】
本発明の実施形態によるブラックマトリックス組成物及びプラズマディスプレイパネルは、硬化速度を増加させることを特徴とする。
【００１７】
本発明の実施形態によるブラックマトリックス組成物及びプラズマディスプレイパネルは、ブラックマトリックスを形成するための時間を短縮させることを特徴とする。
【発明の効果】
【００１８】
本発明によるプラズマディスプレイパネル用ブラックマトリックス組成物及びプラズマディスプレイパネルにおいては、ブラックマトリックスの切断やブラックマトリックスの幅の不均一のようなパターンの異常現象が発生しないという効果がある。
【発明を実施するための最良の形態】
【００１９】
本発明の実施形態によるプラズマディスプレイパネル用ブラックマトリックス組成物は、該ブラックマトリックス組成物の総重量に対して２０〜８５重量%の光硬化性有機物、前記ブラックマトリックス組成物の総重量に対して１０〜４０重量%の無機顔料及び前記ブラックマトリックス組成物の総重量に対して５〜４０重量%のガラス粉末と、を含んで、前記光硬化性有機物は、該光硬化性有機物の総重量に対して０．５〜３０重量%のウレタンアクリレートオリゴマー(urethane acrylate oligomer)を含む。
【００２０】
前記光硬化性有機物は、該光硬化性有機物の総重量に対して１５〜５５重量%のアクリルポリマー、前記光硬化性有機物の総重量に対して２０〜４０重量%の光反応性モノマー及び前記光硬化性有機物の総重量に対して４〜１５重量%の光重合開始剤を更に含むことができる。
【００２１】
前記ウレタンアクリレートオリゴマーの数平均分子量が５００〜４０、０００であり得る。
【００２２】
前記無機顔料は、メタルまたはメタルオキサイド系無機顔料を含むことができる。
【００２３】
前記アクリルポリマーの数平均分子量が１、０００〜１００、０００であり得る。
【００２４】
前記アクリルポリマーは、メタクリル酸ベンジル(terpolymer of benzyl)、メタクリル酸(methacrylic acid)及びメタクリル酸ヒドロキシエチル(hydroxyethylmethacrylate)の三元重合体またはメタクリル酸ベンジル、メタクリル酸及びメチルメタクリレート(methyl methacrylate)の三元重合体を含むことができる。
【００２５】
前記アクリルポリマーは、メタクリル酸ベンジル、メタクリル酸及びメタクリル酸ヒドロキシエチルの三元重合体またはメタクリル酸ベンジル、メタクリル酸及びメチルメタクリレートの三元重合体であり得る。
【００２６】
前記光反応性モノマーは、一つのアクリレート官能基を含む単官能性モノマーを含むことができる。
【００２７】
前記光反応性モノマーは、一つのアクリレート官能基を含む単官能性モノマーと、二つ以上のアクリルレート官能基を含む多官能性モノマーを含むことができる。
【００２８】
前記光反応性モノマーは、一つのアクリレート官能基を含む単官能性モノマーと、シラン系モノマーを含むことができる。
【００２９】
前記光反応性モノマーは、二つ以上の多官能性モノマーを含んで、各多官能性モノマーは、二つ以上のアクリルレート官能基を含むことができる。
【００３０】
前記多官能性モノマーは、プロピレングリコールジアクリレート(propylene glycol diacrylate)、ペンタエリスリトールトリアクリレート(pentaerythritol triacrylate)、ジペンタエリスリトールヘキサアクリレート(dipentaerythritol hexaacrylate)を含むことができる。
【００３１】
前記多官能性モノマーは、プロピレングリコールジアクリレート 、ペンタエリスリトールトリアクリレート、ジペンタエリスリトールヘキサアクリレートを含むことができる。
【００３２】
ガラス粉末は、酸化鉛系またはビズマス系化合物を含むことができる。
【００３３】
光重合開始剤は、ベンゾフェノン(benzophenone)系開始剤またはトリアジン系開始剤を含むことができる。
【００３４】
前記プラズマディスプレイパネル用ブラックマトリックス組成物は、ブラックマトリックス用ペーストまたはブラックマトリックス用スラリーであり得る。
【００３５】
本発明の実施形態によるプラズマディスプレイパネルは、基板、該基板上に形成されるブラックマトリックス及び該ブラックマトリックス上に形成される電極層と、を含んで、前記基板と接触する前記ブラックマトリックスの一面の幅は、前記電極層と接触する前記ブラックマトリックスの他面の幅より大きい。
【００３６】
前記一面の端部と前記他面の端部との間の水平距離は、０．１μｍ以上１０μｍ以下であり得る。
【００３７】
前記一面の端部と前記他面の端部との水平距離は、５μｍ以上１０μｍ以下であり得る。
【００３８】
前記ブラックマトリックスは、ブラックマトリックスペーストまたはブラックマトリックススラリーから形成され、前記ブラックマトリックスペーストまたはブラックマトリックススラリーは、ウレタンアクリレートオリゴマー(urethane acrylate oligomer)を含む光硬化性有機物、無機顔料及びガラス粉末を含むことができる。
【００３９】
前記光硬化性有機物は、前記ブラックマトリックスペーストまたはブラックマトリックススラリーの総重量に対して２０〜８５重量%で、前記無機顔料は、前記ブラックマトリックスペーストまたはブラックマトリックススラリーの総重量に対して１０〜４０重量%であり、前記ガラス粉末は、前記ブラックマトリックスペーストまたはブラックマトリックススラリーの総重量に対して５〜４０重量%を含んで、前記ウレタンアクリレートオリゴマーは、前記光硬化性有機物の総重量に対して０．５〜３０重量%であり得る。
【００４０】
前記光硬化性有機物は、該光硬化性有機物の総重量に対して１５〜５５重量%のアクリルポリマー、前記光硬化性有機物の総重量に対して２０〜４０重量%の光反応性モノマー及び前記光硬化性有機物の総重量に対して４〜１５重量%の光重合開始剤を更に含む。
【００４１】
前記ウレタンアクリレートオリゴマーの数平均分子量が５００〜４０、０００であり得る。
【００４２】
前記ブラックマトリックスペーストまたはブラックマトリックススラリーは、レベリング剤、シラン系カップルリング剤、消泡剤、可塑剤、分散剤または分散維持剤の中で少なくとも一つを更に含むことができる。
【００４３】
以下、本発明による具体的な実施形態を添付された図面を参照して説明する。
【００４４】
本発明の実施形態によるブラックマトリックス組成物は、ブラックマトリックス組成物の総重量に対して２０〜８５重量%の光硬化性有機物、ブラックマトリックス組成物の総重量に対して１０〜４０重量%の無機顔料及びブラックマトリックス組成物の総重量に対して５〜４０重量%のガラス粉末を含む。
【００４５】
無機顔料は、ブラックマトリックスのブラック度（黒色度）を向上させるためのもので、メタルやコバルト酸化物（Co３O４）などのメタルオキサイド系の無機顔料を含む。無機顔料が１０重量%の未満である場合、パネル全体の黒色度が低下してコントラストが悪くなり、４０重量%を超過する場合、光開始剤の効率が低下して光硬化度が阻害される。
【００４６】
本発明で使用するガラス粉末（Glass  Frit）は、酸化鉛系あるいはビズマス（Bi）系化合物を含む。塑性工程のための前記ガラス粉末の含量は、使用される無機顔料の含有量と大きさに大きく依存し、本発明の組成物の中で５乃至４０重量%であることが好ましい。５重量%の未満に使用される場合には、焼結が完全に行われなくて無機顔料がひっつく現象が発生し、４０重量%を超過して使用する場合には、黒色度と違う光特性の低下をもたらすという問題点がある。
【００４７】
光硬化性有機物は、光硬化性有機物の総重量に対して１５〜５５重量%のアクリルポリマー、光硬化性有機物の総重量に対して２０〜４０重量%の光反応性モノマー、光硬化性有機物の総重量に対して０．５〜３０重量%のウレタンアクリレートオリゴマー及び光硬化性有機物の総重量に対して４〜１５重量%の光重合開始剤を含む。
【００４８】
ウレタンアクリレートオリゴマーは、ポリエーテル・ポリオール、水酸基含有アクリル誘導体及びジイソシアネート化合物を重合させて製造した化合物であり、両末端には、炭素-炭素の二重結合を持つ。ポリエーテル・ポリオールは、数平均分子量が３００乃至３０、０００であり、より好ましくは、分子量が５００乃至１０、０００である。ジイソシアネート化合物は、ウレタン合成の時に使用されるもので、脂肪族または芳香族ジイソシアネートを含む。
【００４９】
ウレタンアクリレートオリゴマーは、数平均分子量が５００乃至４０、０００であるものを使用することが好ましく、数平均分子量が５００乃至３０、０００であるものを使用することがより好ましい。数平均分子量が５００未満である場合には、本発明の実施形態が達成しようとする特性の改善が行われにくく、４０、０００を超過する場合には、全体的な光硬化性とアルカリ現像性に悪影響を及ぼすという問題点がある。数平均分子量が５００乃至４０、０００のウレタンアクリレートオリゴマーは、ブラックマトリックスのパターンを形成するための露光量を３００ｍＪ（mili-joule）から１００ｍＪに減らす。
【００５０】
ウレタンアクリレートオリゴマーは、光硬化性有機物の総重量に対して０．５乃至３０重量%（溶媒を除去した固形粉の重量%を意味する。以下、同一である）である。０．５重量%の未満に使用される場合には、本発明が目的とする特性改善の効果を得ることが難しく、３０重量%を超過して使用する場合には、光硬化性に問題をもたらすようになる。本発明の実施形態によるブラックマトリックス組成物に含まれたウレタンアクリレートオリゴマーは、ブラックマトリックスの抗合水性や抗吸湿性を向上させる。
【００５１】
アクリルポリマーは、紫外線硬化用樹脂組成物に一般的に使用されるもので、マトリックスバインダーとして使用される。前記アクリルポリマーとしては、メタクリル酸ベンジル、メタクリル酸及びメタクリル酸ヒドロキシエチルの三元重合体、メタクリル酸ベンジル、メタクリル酸及びメチルメタクリレートの三元重合体などの例を挙げることができるが、これに限定されない。
【００５２】
アクリルポリマーの分子量は、１、０００乃至１００、０００で、１、０００乃至５０、０００であることがより好ましい。分子量が１、０００未満である場合には、ブラックマトリックスの役割が完全に行われなく、１００、０００を超過する場合には、現像性と光硬化性に問題が発生する。
【００５３】
アクリルポリマーは、光硬化性有機物の総重量に対して１５〜５０重量%に使用することが好ましい。１５重量%の未満に使用する場合には、マトリックス自体を成しにくく、光硬化性、現像性、顔料分散性などの全体的な面から問題が発生し、５０重量%を超過して使用する場合には、現像性と光硬化性に問題が発生する。
【００５４】
本発明で使用する光反応性モノマーは、炭素-炭素の二重結合があってラジカル重合の可能なものを使用する。
【００５５】
光反応性モノマーは、一つのアクリレート官能基を含む単官能性モノマーを含むことができる。また、光反応性モノマーは、一つのアクリレート官能基を含む単官能性モノマーと、二つ以上のアクリルレート官能基を含む多官能性モノマーを含むこともできる。
【００５６】
多官能性モノマーとしては、プロピレングリコールジアクリレート(propylene glycol diacrylate)などの２官能性モノマー、ペンタエリスリトールトリアクリレート(pentaerythritol triacrylate)などの３官能性モノマー、ジペンタエリスリトールヘキサアクリレート(dipentaerythritol hexaacrylate)などの６官能性モノマーなどの例を挙げることができるが、これに限定されない。比較的に弾性率の低い硬化物が要求される場合には、単一官能性化合物を使用することが好ましいが、多官能性化合物を適当な割合で併用して硬化物の弾性率を調節することもできる。
【００５７】
また、光反応性モノマーは、一つのアクリレート官能基を含む単官能性モノマーと、シラン系モノマーを含むこともできる。
【００５８】
反応性モノマーは、光硬化性有機物の総重量に対して２０乃至４０重量%使用することが好ましい。この範囲を脱して使用する場合には、光硬化システムに問題が発生する。
【００５９】
本発明で使用する光重合開始剤としては、ベンゾフェノン(benzophenone)系とトリアジン(trizine)系開始剤を含む。この時、効果的な光反応を促進させるためにイソプロピルチオキサントン（isopropyl  thioxanthone）などの光促進剤（sensitizer）を添加することも可能である。
【００６０】
光重合開始剤は、光硬化性有機物の総重量に対して４乃至１５重量%に使用することが好ましい。４重量%の未満に使用する場合には、光硬化が行われることが非常に難しいという問題点があり、１５重量%を超過して使用する場合には、光硬化程度の問題と残された開始剤が異物として作用するなどの悪効果をもたらすという問題点がある。
【００６１】
本発明においては、前記組成物に追加的にレベリング剤、シラン（Silane）系カップルリング剤、消泡剤、可塑剤、分散剤、分散維持剤などの添加剤が少量添加されることができる。
【００６２】
本発明の実施形態によるブラックメプリックス組成物は、ブラックマトリックス用ペーストまたはブラックマトリックス用スラリーである。
【００６３】
以下、下記の実施形態を通じて本発明について更に詳しく説明するが、本発明の範囲が実施形態に限定されるものではない。
＜第１実施例＞
【００６４】
バインダーとして使用されるアクリルポリマーとしては、メタクリル酸ベンジル(benzyl methacylate)６０重量部、メタクリル酸(methacrylic acid)２０重量部及びメタクリル酸ヒドロキシエチル(hydroxyethylmethacrylate)２０重量部から成る分子量３９、０００の三元重合体を１２０g使用した。また、２官能モノマーであるプロピレングリコールジアクリレート(propylene glycol diacrylate)と６官能モノマーであるジペンタエリスリトールヘキサアクリレート(dipentaerythritol hexaacrylate)をそれぞれ５０/５０重量部の割合で使用して総８５gの光反応性モノマーを使用した。
【００６５】
ここで、ポリエーテル・ポリオール(polyether polyol)、水酸基含有アクリル誘導体(hydroxyl radical-containing acrylic derivatives)及びジイソシアネート(disocianate)を重合して得られたウレタンアクリレートオリゴマー(urethane acrylate oligomer)として分子量が４、０００である脂肪族ジウレタンアクリレートオリゴマー(aliphatic diurethane acrylate oligomer)を１５g使用し、光重合開始剤として２-メチル-１[００４-（メチルチオ）フェニル]-２-モルホリン-プロパン-２-ワン(
-2-Methyl-1(4-(methylthio)phenyl)-2-morpholine-propan-2-one）（2-methyl-1[4-(methylco)phenyl]-2-morpholine-propa-1-non）（ミワン商社(株)製、商品名Micure  MS-７）を１５g使用し、溶媒でプロピレングリコールモノメチルエーテルアセテート（propylene glycol monomethylether acetate:PGMEA）２１５gを使用して光硬化性有機物を完成した。
【００６６】
次に、無機顔料としてコバルト酸化物（Co３O４）を９５gとガラス粉末としてBi２O３系ガラス粉末を９５g使用し、分散剤としてBYK-Chemie社のDisperbyk-１８０（商品名）のような酸性基を有した各ブロック高分子のアルキルアンモニウム塩を１２g使用し、無機顔料を分散させるための溶媒７２gを使用して無機顔料の分散液を完成した。
【００６７】
最終スラリーの粘度調節のために追加的に溶媒を２３６g使用して最終的にブラックマトリクス組成物を用意した。
【００６８】
前記ブラックマトリックス組成物をプラズマディスプレイパネルの前面基板３１０に使用してブラックマトリックス３２０を形成させた結果を図３に示した。図３に図示されたように、ブラックマトリックス３２０の切断やブラックマトリックス３２０の幅の不均一のようなパターンの異常現象は発生しないことが分かる。
＜第２実施例＞
【００６９】
無機顔料としてコバルト酸化物（Co３O４）を７０gと、ガラス粉末としてBi２O３系ガラス粉末を７０gとを使用したことを除いては、第１実施形態と同一にブラックマトリックス組成物を用意した。
【００７０】
前記ブラックマトリックス組成物をプラズマディスプレイパネルの前面ガラス基板４１０に使用して前記ブラックマトリックス４２０を形成させた結果を図４に示した。図４に図示されたように、ブラックマトリックス４２０の切断やブラックマトリックス４２０の幅の不均一の現象が発生しない。
【００７１】
図５は、本発明の実施形態によるプラズマディスプレイパネルの構造を示した図である。図５に図示されたように、本発明の実施形態によるプラズマディスプレイパネルは、基板５１０、該基板５１０上に形成されるブラックマトリックス５２０及び該ブラックマトリックス５２０上に形成される電極層５３０を含む。前記基板５１０と接触するブラックマトリックス５２０の一面（第１面）の幅は、前記電極層５３０と接触するブラックマトリックス５２０の他面（第２面）の幅より大きい。該ブラックマトリックス５２０は、ブラックマトリックスペーストまたはブラックマトリックススラリーから形成される。ブラックマトリックスペーストまたはブラックマトリックススラリーは、ウレタンアクリレートオリゴマー(urethane acrylate oligomer)を含む光硬化性有機物、無機顔料及びガラス粉末を含む。
【００７２】
ブラックマトリックスペーストまたはブラックマトリックススラリーのような本発明のブラックマトリックス組成物は、前述したものと同一であるから、詳細な説明を省略する。
【００７３】
ブラックマトリックスパターンによって本発明のブラックマトリックス組成物が現像される時、前記ブラックマトリックス５２０と前記基板５１０の間の接着力の増加によって前記基板５１０と接触する前記ブラックマトリックス５２０の一面の幅が電極層５３０と接触する前記ブラックマトリックス５２０の他面の幅より大きく形成されている。
【００７４】
前記ブラックマトリックス５２０の一面の端部（E１）と前記ブラックマトリックス５２０の他面の端部（E２）の水平距離（a）は、０．１μｍ以上１０μｍ以下である。好ましくは、一面の端部（E１）と他面の端部（E２）の水平距離（a）は、５μｍ以上１０μｍ以下である。
【００７５】
図５の図面番号５４０は、ドライフィルムレジスト膜（DFR  layer）である。
【００７６】
以上、説明した内容を通じて当業者であれば本発明の技術事象を外れない範囲で変更が可能であり、本発明の技術的範囲は、明細書の詳細な説明に記載された内容に限るのではなく、特許請求範囲により定めるはずである。
【図面の簡単な説明】
【００７７】
【図１】一般的なブラックマットリース組成物から形成されたブラックマトリックスを示した図である。
【図２】一般的なブラックマットリース組成物から形成されたブラックマトリックスを示した図である。
【図３】本発明の第１実施例によるブラックマットリース組成物を使用してパターンを形成させた結果を示した図面である。
【図４】本発明の第２実施例によるブラックマットリース組成物を使用してパターンを形成させた結果を示した図面である。
【図５】本発明の実施形態によるプラズマディスプレイパネルの構造を示した図である。
【符号の説明】
【００７８】
３１０  全面基板 
３２０、４２０  ブラックマトリックス
５１０  基板
５３０  電極層
【図１】
2006228736.tif 000003
【図２】
2006228736.tif 000004
【図３】
2006228736.tif 000005
【図４】
2006228736.tif 000006
【図５】
2006228736.tif 000007